(57)【要約】【課題】  伝送損失が小さいフォトニッククリスタル光ファイバの製造方法を提供するものである。【解決手段】  本発明に係るフォトニッククリスタル光ファイバの製造方法は、石英ロッド２１の周りに複数本の石英管２２を配置してなる石英束部材２３を、フッ素をドープした石英ジャケット管２４内に挿入配置してプリフォーム２０を形成し、そのプリフォーム２０に線引き加工を施して、石英ロッド２１、石英管２２、及び石英ジャケット管２４を融着一体化するものである。【選択図】  図２
2005250024.tif 000002
【特許請求の範囲】
【請求項１】
光ファイバのクラッド部に、ファイバ長手方向に一様なフォトニック結晶構造を有するフォトニッククリスタル光ファイバを製造する方法において、石英ロッドの周りに複数本の石英管を配置してなる石英束部材を、フッ素をドープした石英ジャケット管内に挿入配置してプリフォームを形成し、そのプリフォームに線引き加工を施して、上記石英ロッド、上記石英管、及び上記石英ジャケット管を融着一体化することを特徴とするフォトニッククリスタル光ファイバの製造方法。
【請求項２】
上記石英ジャケット管のフッ素含有率が０．１ｍｏｌ％以上である請求項１記載のフォトニッククリスタル光ファイバの製造方法。
【発明の詳細な説明】
【技術分野】
【０００１】
本発明は、光ファイバのクラッド部に、ファイバ長手方向に一様なフォトニック結晶構造を有するフォトニッククリスタル光ファイバの製造方法に関するものである。
【背景技術】
【０００２】
従来の光ファイバにおいては、コア部に添加物を入れることで、コアとクラッドとの間に屈折率の差をもたせ、それによってコアとクラッドとの間で全反射を生じさせて光波をコア内に導波させている。そして、異なる屈折率プロファイルの光ファイバを用いることにより、様々な特性を有する光ファイバが得られていた。
【０００３】
ところで、近年、光通信ネットワーク及び光信号処理の高速化に伴って、更に大容量の光ファイバが必要とされている。そこで、光ファイバの新しい可能性を切り開く技術として、フォトニッククリスタル光ファイバ（Photonic Crystal Fiber（以下、ＰＣＦと記す））が注目されている（例えば、非特許文献１参照）。
【０００４】
ＰＣＦとは、光ファイバのクラッド部に、光ファイバの長手方向に一様な２次元周期のフォトニック結晶（Photonic Crystal）構造を有しており、その導波原理の違いから分類して、おおよそ２種類に大別される。
【０００５】
１つは、クラッドに相当する領域に、フォトニックバンドギャップ（Photonic Band Gap）を設け、ブラッグ反射によって光波をコア内に閉じこめるものである（例えば、非特許文献２参照）。
【０００６】
もう１つは、従来の光ファイバと同様に、コアとクラッドの屈折率差を利用し、全反射によって光波をコア内に閉じこめるものである。従来の光ファイバが、コア部に添加物をドーピングすることによってコアとクラッドとの間に屈折率差をもたせていたのに対し、全反射を利用したＰＣＦは、ホーリーファイバ（Holey Fiber）のように、クラッド部に設けた空孔により実効屈折率を下げたものである。
【０００７】
ＰＣＦは、クラッド部に設ける空孔のデザイン（形状、配置密度）により、超広帯域単一モード伝送領域、大きな実効コア断面積、High-Δ、大きな構造分散など、通常の光ファイバでは実現できない特性を備えている。
【０００８】
ＰＣＦの製造方法は、先ず、細径で、所定の長さの石英管及び石英ロッドを用意し、石英ロッドの周りに石英管を数百本束ねて石英束部材を形成し、その石英束部材を石英ジャケット管内に挿入配置してプリフォームを形成する。次に、そのプリフォームに線引き加工を施して、石英ロッド、石英管、及び石英ジャケット管を融着一体化し、所定の径のＰＣＦを得る。
【０００９】
【非特許文献１】クレガン、外（R.F.Cregan et al.）,「シングルモード フォトニック バンド ギャップ ガイダンス オブ ライト イン エア（Single-Mode Photonic Band Gap Guidance of Light in Air）」,サイエンス（Science）,（米国）,1999年9月3日,第285号,p.1537-1539
【非特許文献２】ナイト、外（J.C.Knight）,「フォトニック バンド ギャップ ガイダンス イン オプティカル ファイバ（Photonic Band Gap Guidance in Optical Fibers）」,サイエンス（Science）,（米国）,1998年11月20日,第282号,p.1476-1478
【発明の開示】
【発明が解決しようとする課題】
【００１０】
ところで、従来のＰＣＦの製造方法においては、プリフォームに線引き加工を施して、石英ロッド、石英管、及び石英ジャケット管の融着一体化を行うが、石英ロッド及び石英管と石英ジャケット管との、加熱条件（溶融具合）が不均一であることから、線引きの際のプリフォームは径方向において融着速度が異なる。その結果、融着一体化させる際、石英管の大きさが径方向において不均一となってしまう。よって、ＰＣＦの空孔の大きさも不均一となり、伝送損失が大きくなってしまうという問題があった。この問題は、ＰＣＦの実用化への障害となっている。
【００１１】
以上の事情を考慮して創案された本発明の目的は、伝送損失が小さいフォトニッククリスタル光ファイバの製造方法を提供することにある。
【課題を解決するための手段】
【００１２】
上記目的を達成すべく本発明に係るフォトニッククリスタル光ファイバの製造方法は、光ファイバのクラッド部に、ファイバ長手方向に一様なフォトニック結晶構造を有するフォトニッククリスタル光ファイバを製造する方法において、石英ロッドの周りに複数本の石英管を配置してなる石英束部材を、フッ素をドープした石英ジャケット管内に挿入配置してプリフォームを形成し、そのプリフォームに線引き加工を施して、上記石英ロッド、上記石英管、及び上記石英ジャケット管を融着一体化するものである。
【００１３】
ここで、石英ジャケット管のフッ素含有率は、０．１ｍｏｌ％以上であることが好ましい。
【００１４】
以上によれば、フッ素をドープした石英ジャケット管を用いることで、石英ロッド、石英管、及び石英ジャケット管の融着一体化を、プリフォームの径方向に亘って均一に行うことができる。
【発明の効果】
【００１５】
本発明によれば、フォトニック結晶構造を構成する各空孔の大きさ及び配列が均一なフォトニッククリスタル光ファイバを得ることができるという優れた効果を発揮する。
【発明を実施するための最良の形態】
【００１６】
以下、本発明の好適一実施の形態を添付図面に基づいて説明する。
【００１７】
本発明の好適一実施の形態に係るＰＣＦの製造方法により得られたＰＣＦの斜視横断面図を図１に示す。
【００１８】
図１に示すように、本実施の形態により得られたＰＣＦ１０は、その中央部にコア部１１を有し、コア部１１の周りにクラッド部１２を有するものであり、クラッド部１２におけるコア部１１近傍に、ファイバ長手方向に一様な２次元周期（ハニカム状）のフォトニック結晶構造１３を有している。フォトニック結晶構造１３は、コア部１１の周りに同心円状に形成、配列された複数の空孔１４で構成され、各空孔１４はファイバ長手方向（図１中では上下方向）に連通している。
【００１９】
本発明の好適一実施の形態に係るＰＣＦ１０の製造方法は、図２に示すように、先ず、線引後にコア部１１となる細径の石英棒（石英ロッド）２１の周りに、線引後にクラッド部１２のフォトニック結晶構造１３を構成する細径の石英管２２を、稠密に（最密に）、複数本（例えば、数百本）束ねて配置し、石英束部材２３を形成する。石英ロッド２１は純粋石英で形成される中実石英棒、石英管２２は純粋石英で形成される中空石英管である。また、石英ロッド２１と石英管２２とは、同径で、同じ長さとすることが好ましい。
【００２０】
次に、この石英束部材２３を、フッ素を添加（ドープ）した石英ジャケット管２４内に挿入配置し、プリフォーム２０を形成する。
【００２１】
最後に、図４に示すようにプリフォーム２０に、通常の光ファイバ線引き加工を施し、プリフォーム２０における石英ロッド２１、石英管２２、及び石英ジャケット管２４を融着一体化させながら所定のファイバ径となるように線引することで、ＰＣＦ１０が得られる。
【００２２】
ここで、石英ジャケット管２４は、フッ素を０．１ｍｏｌ％以上、好ましくは０．１〜２．１ｍｏｌ％含有している。石英ジャケット管２４にドープするフッ素の濃度を０．１ｍｏｌ％以上としたのは、フッ素の濃度が０．１ｍｏｌ％未満であると、後述するように、石英ジャケット管２４の融点を低下させる効果が十分でなく、プリフォーム２０の線引時に融着不良が生じてしまうためである。その結果、図１に示したＰＣＦ１０において、各空孔１４の大きさ及び配列が不均一となってしまう。
【００２３】
また、プリフォーム２０を形成する際、つまり、石英ロッド２１と石英管２２とで構成される石英束部材２３を石英ジャケット管２４に挿入配置する際、石英管２２が互いに交差することなく（石英管２２がねじれることなく）、両端部が同じ位置に配列されるようにする必要がある。このため、石英束部材２３の形成と、石英束部材２３の石英ジャケット管２４内への挿入配置とは、同時に、かつ、純水中で超音波による微振動を与えながら行うことが好ましい。具体的には、図３に示すように、純水３２を入れた超音波洗浄器３１の中に、所定寸法の石英ジャケット管２４を斜めに立てて配置し、その石英ジャケット管２４内に石英ロッド２１と石英管２２を順次配列して石英束部材２３を形成し、プリフォーム２０を作製する。その後、プリフォーム２０を乾燥用の容器内に入れて、付着した水分を蒸発、乾燥させた後、線引きに供する。
【００２４】
次に、本実施の形態の作用を説明する。
【００２５】
石英ジャケット管２４にフッ素をドープすることにより、純石英と比較して融点が低くなる。よって、プリフォーム２０を線引きして、ジャケット管２４、石英ロッド２１、及び石英管２２を部分溶融、融着、一体化する際に、プリフォーム２０の最高加熱点（最高温度部）において、ジャケット管２４が先行して部分溶融する。その溶融体は、毛細管現象により拡散して石英束部材２３の隙間（石英ロッド２１と石英管２２との間隙）内に入り込み、石英ロッド２１及び石英管２２の配列が乱れるのを抑制する。その結果、ジャケット管２４、石英ロッド２１、及び石英管２２の部分溶融が、プリフォーム２０の径方向に亘って、同時、かつ、均一に行われる。
【００２６】
よって、プリフォーム２０の径方向に亘って、均一に線引きを行うことができるようになり、融着速度もプリフォーム２０の径方向に亘って均一となる。このため、径方向に亘って均一にファイバ化（線引き）を行うことができ、線引き中における石英管２２の大きさ及び配列が不均一になるということはなくなる。その結果、図１に示したＰＣＦ１０において、各空孔１４の大きさ及び配列が均一となる。
【００２７】
また、得られたＰＣＦ１０のクラッド部１２は、前述した溶融体の分散によりフッ素ドープの石英で構成されるが、純石英で構成されるクラッド部と比較して屈折率が低くなる。よって、コア部１１とクラッド部１２との間で屈折率差が生じ、光波をコア部１１に閉じこめる効果がより高くなる。
【００２８】
以上、本発明の実施の形態は、上述した実施の形態に限定されるものではなく、他にも種々のものが想定されることは言うまでもない。
【実施例】
【００２９】
次に、本発明の実施の形態について、実施例に基づいて説明するが、本発明の実施の形態はこれらの実施例に限定されるものではない。
【００３０】
フッ素を添加した石英ジャケット管を製造するにあたり、先ず、ＶＡＤ法により、ドーパントを含まないスートプリフォーム製造した。具体的には、通常のシングルモード用光ファイバプリフォームを製造する要領で、直径がφ１２０ｍｍ、長さ１ｍのスートプリフォームを、コア、クラッドにドーパントを添加せずに製造した。
【００３１】
そのスートプリフォームに、Ｈｅ＝１０Ｌ／ｍｉｎ、Ｃｌ2＝１５０ｃｃ／ｍｉｎ、ＳｉＦ4＝１００ｃｃ／ｍｉｎ、温度１５００℃の雰囲気で加熱処理（脱水処理＋焼結処理）を施してフッ素ドープを行い、外径がφ６０ｍｍ、長さが４００ｍｍの高純度透明ガラス化母材を得た。
【００３２】
この高純度透明ガラス化母材の屈折率分布を、プリフォームアナライザにより測定したところ、フッ素添加部の屈折率は、純石英と比較して０．１５％も屈折率が低下していた。この屈折率の低下度合いから、ガラス化母材に含まれているフッ素濃度を算出すると、０．４６ｍｏｌ％に相当していた。このガラス化母材を線引きして延伸し、更に、ガラス化母材の内部を研削することで、外径φ２５ｍｍ、内径φ１５ｍｍ、長さ３２０ｍｍの石英ジャケット管２４（図２参照）を作製した。この時、長手方向の寸法精度は±０．１ｍｍ以下であった。研削した面（管内面）は、表面に汚れなどが付着しているため、流水を用いてガラスの削り屑などの大きいゴミを洗い流した後、エチルアルコールとトリクロロエチレンで超音波洗浄を行った。その後、純水で洗い流し、フッ酸を用いて洗浄して、表面仕上げを行った。
【００３３】
次に、フッ素ドープ石英ジャケット管２４内に、細径の石英ロッド２１及び石英管２２の配列を行い、プリフォーム２０を作製した。この配列は、図３に示したように、純水中で、かつ、超音波による微振動を与えながら行った。
【００３４】
最後に、このプリフォーム２０に線引きを施し、外径φ１２５μｍのＰＣＦ１０（図１参照）を作製した。得られたＰＣＦの特性を調べたところ、零分散波長は８５０ｎｍであった。また、１５５０ｎｍにおける伝送損失は１．５ｄＢ／ｋｍであり、非常に低損失であった。
【図面の簡単な説明】
【００３５】
【図１】本発明の好適一実施の形態に係るＰＣＦの製造方法により得られたＰＣＦの斜視図である。
【図２】本発明の好適一実施の形態に係るＰＣＦの製造方法を説明するための図であり、プリフォームの斜視図である。
【図３】図２におけるプリフォームを製造する際の概略図である。
【図４】図２におけるプリフォームを線引きする際の概略図である。
【符号の説明】
【００３６】
２０  プリフォーム
２１  石英ロッド
２２  石英管
２３  石英束部材
２４  石英ジャケット管
【図１】
2005250024.tif 000003
【図２】
2005250024.tif 000004
【図３】
2005250024.tif 000005
【図４】
2005250024.tif 000006